(57)【特許請求の範囲】
【請求項１】
フッ化水素酸と、エチレングリコール、プロピレングリコール、エタノールおよびグリセロールからなる群から混合物として、選択された有機溶媒と、水とを含む、ドーピングしていないケイ酸塩層上に配置されたドーピングされたケイ酸塩層の選択的エッチングのための集積回路製造用エッチング溶液。
【請求項２】
５〜２０重量％のフッ化水素酸を含む、請求項１に記載のエッチング溶液。
【請求項３】
有機溶媒として、エチレングリコールおよびグリセロールを含む、請求項１に記載のエッチング溶液。
【請求項４】
有機溶媒として、エチレングリコールおよびグリセロールを、１：１０〜１０：１の混合重量比率で含む、請求項１に記載のエッチング溶液。
【請求項５】
有機溶媒として、エチレングリコールおよびグリセロールを、１：５〜５：１の混合重量比率で含む、請求項１に記載のエッチング溶液。
【請求項６】
１〜２０重量％の水を含む、請求項１〜５に記載のエッチング溶液。
【請求項７】
ドーピングしていないケイ酸塩層上に配置されたドーピングしたケイ酸塩層に対する選択的エッチングへの、請求項１〜６に記載のエッチング溶液の使用。
【発明の詳細な説明】
【０００１】
本発明は、集積回路製造プロセスに用いる、フッ化水素酸および有機溶媒を含むエッチング溶液に関する。本発明のエッチング溶液は、ドーピングしたケイ酸塩層の選択的エッチングに特に適する。
半導体産業において、種々のタイプの集積回路が、種々の誘電性層の堆積により製造される。これらは、例えば、堆積したホウケイ酸塩ガラス（ＢＳＧ）層、リンケイ酸塩ガラス（ＰＳＧ）層、ホウ素リンケイ酸塩ガラス（ＢＰＳＧ）層、熱酸化物の酸化物層またはオルトケイ酸テトラエチル（ＴＥＯＳ）から堆積した酸化物層が挙げられる。
【０００２】
半導体加工の種々の時点において、ドーピングしたガラス層を、通常ドーピングしていないガラス層に適用する。これらは、通常、熱酸化物上のホウ素ドーピングガラス（ＢＳＧ）、熱酸化物上のリンドーピングガラス（ＰＳＧ）または熱酸化物上のホウ素リンドーピング（ＢＰＳＧ）ガラスである。また、前述の層を、ＴＥＯＳ酸化物に適用することができる。
これらのドーピング層を適用した後、これらを、エッチングにより所定の位置で再び除去しなければならない。所望の用途に応じて、ＢＳＧ、ＰＳＧまたはＢＰＳＧ層を選択的にエッチングして、熱またはＴＥＯＳ酸化物を得ることが必要となる場合がある。
【０００３】
ドーピングした層は、下にある構造による表面トポグラフィーを示すため、除去すべき層の厚さは、ウエーハのすべての領域において同じではない。しかし、エッチングすべきすべての領域において十分に物質を除去するために、エッチング時間を、エッチングすべき最も厚い層のために十分長く選択しなければならない。このいわゆるオーバーエッチング(over-etching)時間におけるエッチング媒体は、ドーピングしたガラスの本来の薄い一層を有する領域において、下にある熱酸化物またはＴＥＯＳ酸化物に対して作用するため、ドーピングしていない酸化物よりもはるかに速い速度でドーピングした酸化物をエッチングするエッチング媒体が必要となる。
【０００４】
回転エッチング装置の作動におけるエッチングについて、ここで好ましいのは、濃Ｈ２ＳＯ４と５０％ＨＦとの混合物である。これらの混合物は、種々の層についてはすでに選択的であり、実質的にエッチング層の均一な品質を生じる。
しかし、種々の商業的に入手できるエッチング媒体についての本発明者等による実験は、エッチング中に不十分な選択性を示した。また、ここで、選択性エッチングは他の混合物により達成することができるが、しかしエッチングの均一性は、プロセスにおいて不十分であることが見出された。
【０００５】
従って、本発明の目的は、半導体産業に、高いエッチング速度を有する一方、また顕著に改善された選択性を有し、均一なエッチングを生じる、集積回路製造用エッチング混合物を提供することにある。
この目的は、フッ化水素酸、エチレングリコール、プロピレングリコール、エタノールおよびグリセロールからなる群から個々にまたは混合物として、選択された有機溶媒および水を含む、集積回路の製造用のエッチング溶液により、達成される。
【０００６】
フッ化水素酸は、好ましくは、本発明のエッチング溶液において、５〜２０重量％の量で用いる。
特に、この目的は、エチレングリコール、プロピレングリコール、エタノールおよびグリセロールからなる群から選択された有機溶媒のみを含むエッチング溶液により達成される。
本発明はまた、有機溶媒として、１：１０〜１０：１の混合比率のエチレングリコールおよびグリセロールからなる混合物を含むエッチング溶液に関する。
【０００７】
本発明の目的に良好であることが明らかになったエッチング溶液は、有機溶媒として、エチレングリコールおよびグリセロールを１：５〜５：１の混合比率で含むものである。
本発明が基づく目的は、さらに、水を１〜２０重量％の量で含むエッチング溶液により達成される。
本発明の目的のために、本発明の目的は、高純度の個々の成分の混合物を含むエッチング溶液により達成される。
【０００８】
特に、本発明はまた、本明細書中に記載した新規なエッチング溶液の、ドーピングしたケイ酸塩層の選択的エッチングへの使用に関する。
ここで開発された混合物により、個々の層の堆積のためのプロセスに依存した、エッチングの選択性および均一性が、顕著に改善することが可能となる。
ＰＳＧ層、ＢＳＧ層およびＢＢＳＧ層のエッチング用に本発明の溶液を用いて達成されたエッチング速度は、ＴＥＯＳ層または熱酸化物の層よりも多数倍高い（＞３００まで）ことが有利である。
【０００９】
これらの選択性は、回転エッチング装置におけるエッチングの場合において、および浸漬エッチングプロセスの間に観察された。
用いることができる有機溶媒は、エチレングリコール、プロピレングリコール、エタノール、イソプロパノール、グリセロールおよびこれらの混合物である。これらの溶媒を用いて達成することができるエッチング速度は、用いる溶媒および個々の有機溶媒相互の混合比率に依存する。さらに、エッチング速度は、溶液中に存在するフッ化水素酸の量および極めて特に存在する水の量により、大いに影響される。
【００１０】
好首尾に試験した混合物中のフッ化水素酸含量は、５〜２０重量％のＨＦである。適切な溶媒は、特に、純粋なエチレングリコール、純粋なプロピレングリコール、純粋なエタノールまたは純粋なグリセロールである。溶媒混合物の場合において、特に、１：１０〜１０：１の比率のグリセロールおよびエチレングリコールの混合物は、極めて選択的なエッチング挙動を示した。
特に、浸漬エッチングプロセスにおいて、本発明に基づくエッチング溶液は、商業的に入手できるエッチング溶液の場合よりも顕著に均一なエッチングを示す。
以下の表は、浸漬エッチングプロセスにおいて達成され、ＢＳＧガラスと熱酸化物との間に達成された選択性のいくつかの例を示す。
【００１１】
【表１】
0004837211.tif 000002
【００１２】
現存する混合物を越えた大きな利点は、エッチング後の表面の均一さである。この改善された均一性は、これがオーバーエッチング時間を顕著に短縮するのを可能にするため、エッチングプロセスに対して正の効果を有する。写真１〜３は、回転エッチングＦを比較溶液とした、浸漬エッチングによりエッチングされたＢＳＧ層のＳＥＭ顕微鏡写真を示す。エッチング中に表面に形成された望ましくない穴は、顕微鏡写真３において極めて明瞭である。
対応する穴は、本発明のエッチング溶液の使用においては、見出されない。
【００１３】
本発明のエッチング溶液を用いた実験を、ＳＥＺにより製造され、販売されている回転エッチング装置において実施した。しかし、溶液はまた、相当する装置の使用において用いることができる。このタイプの回転エッチング装置の作動の様式を、図式的に図１において説明する。
図式１〜６は、本出願の主題である２種の混合物での、および比較溶液である回転エッチングＦでのエッチング操作の後の、ＢＳＧウエーハのウエーハプロフィルを示す。これらから、回転エッチングＦでエッチングした後の層の厚さは、本発明における混合物でエッチングした後よりも、顕著に不均一であることが、明瞭にわかる。すべてのエッチング実験を、同一のパラメーターを用いて実施した。
【００１４】
実施したエッチング実験は、過度に高い水含量が、特に、エッチングの選択性に悪影響を与えることを示した。従って、良好な結果は、２〜２０重量％の水含量において達成された。水含量は、本質的にフッ化水素酸の添加により決定されるため、最も強い可能なフッ化水素酸グレードを、エッチング溶液の調製に用いる。従って、５０％フッ化水素酸の代わりに、７０％フッ化水素酸を用いる。
エッチング溶液中に存在する水の量の効果を明らかにするために、表２は、いかにしてエッチング速度および従ってまた選択性が、一定のＨＦ濃度で水含量を違えた場合、エチレングリコール／ＨＦ混合物中で変化するかを示す。
【００１５】
【表２】
0004837211.tif 000003
【図面の簡単な説明】
【図１】  本発明において用いる回転エッチング装置の作動の様式。
【図１−２】  図１の続き。
【図１−３】  図１−２の続き。
【図１−４】  図１−３の続き。
【図２】  回転エッチングＦを比較溶液とした、浸漬エッチングによりエッチングされたＢＳＧ層のＳＥＭ顕微鏡写真１〜３。
【図１】
0004837211.tif 000004
【図１−２】
0004837211.tif 000005
【図１−３】
0004837211.tif 000006
【図１−４】
0004837211.tif 000007
【図２】
0004837211.tif 000008